"ラジカル硬化性樹脂a-1及び重合性不飽和単量体a-2を含むラジカル硬化性樹脂組成物Aと、顔料Bとを含有する遮熱性舗装用塗料において、前記顔料Bをラジカル硬化性樹脂組成物Aに混合分散させて顔料分散体を得、次いで、該顔料分散体を、更にラジカル硬化性樹脂組成物Aで混合分散することで得られることを特徴とする遮熱性舗装用塗料。顔料Bをラジカル硬化性樹脂a-1及び重合性不飽和単量体a-2を含むラジカル硬化性樹脂組成物Aに混合分散させて顔料分散体を得、次いで、該顔料分散体を、更にラジカル硬化性樹脂組成物Aで混合分散することを特徴とする遮熱性舗装用塗料の製造方法。本発明が解決しようとする課題は、優れた遮熱性を有する遮熱性舗装用塗料を提供することである。本発明者等は、前記課題を解決すべく鋭意研究を進める中で、ラジカル硬化性樹脂組成物の使用に着目した。しかしながら、顔料をラジカル硬化性樹脂組成物中に単純に混合分散した場合には、塗膜の遮熱性が十分でないことが分かった。そこで、本発明者等は、顔料分散工程と、塗料化工程とを別々にすることを検討した。その結果、遮熱性を有する顔料をラジカル硬化性樹脂組成物で混合分散させ、その後で、該顔料分散体をラジカル硬化性樹脂組成物でさらに混合分散することにより、遮熱性に優れる遮熱性舗装用塗料が得られることを見出し、本発明を完成させるに至った。本発明者等は、前記課題を解決すべく鋭意研究を進める中で、ラジカル硬化性樹脂組成物の使用に着目した。しかしながら、顔料をラジカル硬化性樹脂組成物中に単純に混合分散した場合には、塗膜の遮熱性が十分でないことが分かった。そこで、本発明者等は、顔料分散工程と、塗料化工程とを別々にすることを検討した。その結果、遮熱性を有する顔料をラジカル硬化性樹脂組成物で混合分散させ、所望の分散粒径とし、その後で、該顔料分散体をラジカル硬化性樹脂組成物舗装用でさらに混合することにより、遮熱性に優れる遮熱性舗装用塗料が得られることを見出し、本発明を完成させるに至った。即ち、本発明は、ラジカル硬化性樹脂a-1及び重合性不飽和単量体a-2を含むラジカル硬化性樹脂組成物Aと、顔料Bとを含有する遮熱性舗装用塗料において、前記遮熱性舗装用塗料が、前記顔料Bをラジカル硬化性樹脂組成物Aに混合分散させて顔料分散体を得、次いで、該顔料分散体を、更にラジカル硬化性樹脂組成物Aで混合分散することで得られることを特徴とする遮熱性舗装用塗料に関する。また、本発明は、顔料Bをラジカル硬化性樹脂a-1及び重合性不飽和単量体a-2を含むラジカル硬化性樹脂組成物Aに混合分散させて顔料分散体を得、次いで、該顔料分散体を、更にラジカル硬化性樹脂組成物Aで混合分散することを特徴とする遮熱性舗装用塗料の製造方法に関する。本発明の遮熱性舗装用塗料は、優れた遮熱性を有する。従って、アスファルトやコンクリート等に塗布することで、路面温度を効率定期に低減することができる。まず、本発明で使用するラジカル硬化性樹脂組成物Aについて説明する。前記ラジカル硬化性樹脂組成物Aは、ラジカル硬化性樹脂a-1及び重合性不飽和単量体a-2を含むものである。前記ラジカル硬化性樹脂a-1としては、不飽和ポリエステル樹脂、エポキシメタアクリレート樹脂、ウレタンメタアクリレート樹脂、ポリエステルメタアクリレート樹脂等が挙げられ、これらは単独又は2種以上を併用してもよい。前記ラジカル硬化性樹脂a-1の数平均分子量としては、遮熱性、引張り物性等の観点から、100~100000であることが好ましい。なお、前記ラジカル硬化性樹脂a-1の数平均分子量は、ゲルパーミエーションクロマトグラフィーGPCにより、溶離液;テトラヒドロフラン、示差屈折法、ポリスチレン換算により測定した値を示す。前記重合性不飽和単量体a-2としては、例えば、スチレン、αメチルスチレン、クロルスチレン、ジクロルスチレン、ジビニルベンゼン、t-ブチルスチレン、ビニルトルエン、酢酸ビニル、ジアリールフタレト、トリアリールシアヌレト、アクリル酸エステル、メタクリル酸エステル等;メタアクリル酸メチル、メタアクリル酸エチル、メタアクリル酸n-ブチル、メタアクリル酸i-ブチル、メタアクリル酸t-ブチル、メタアクリル酸2-エチルヘキシル、メタアクリル酸ラウリル、メタアクリル酸シクロヘキシル、メタアクリル酸ベンジル、メタアクリル酸ステアリル、メタアクリル酸トリデシル、ジシクロペンテニロキシエチルメタアクリレート、エチレングリコールモノメチルエーテルメタアクリレート、エチレングリコールモノエチルエーテルメタアクリレート、エチレングリコールモノブチルエーテルメタアクリレート、エチレングリコールモノヘキシルエーテルメタアクリレート、エチレングリコールモノ2ーエチルヘキシルエーテルメタアクリレート、ジエチレングリコールモノメチルエーテルメタアクリレート、ジエチレングリコールモノエチルエーテルメタアクリレート、ジエチレングリコールモノブチルエーテルメタアクリレート、ジエチレングリコールモノヘキシルエーテルメタアクリレート、ジエチレングリコールモノ2ーエチルヘキシルエーテルメタアクリレート、ジプロピレングリコールモノメチルエーテルメタアクリレート、ジプロピレングリコールモノエチルエーテルメタアクリレート、ジプロピレングリコールモノブチルエーテルメタアクリレート、ジプロピレングリコールモノヘキシルエーテルメタアクリレート、ジプロピレングリコールモノ2ーエチルヘキシルエーテルメタアクリレート、ジエチレングリコールジメタアクリレート、ジプロピレングリコールジメタアクリレート、ネオペンチルグリコルジメタアクリレト、PTMGのジメタアクリーレート、1,3-ブチレングリコールジメタアクリレート、1,6-ヘキサンジオールジメタアクリレート、2-ヒドロキシ1,3ジメタクリロキシプロパン、2,2-ビス4-メタクリロキシエトキシフェニルプロパン、2,2-ビス4-メタクリロキシジエトキシフェニルプロパン、2,2-ビス4-メタクリロキシポリエトキシフェニルプロパン、テトラエチレングリコールジアクリレート、ビスフェノールAEO変性n=2ジアクリレート、イソシアヌル酸EO変性n=3ジアクリレート、ペンタエリスリトールジアクリレートモノステアレート、ジシクロペンテニルオキシエチルメタアクリレート、ジシクロペンテニルメタアクリレート、トリス2-ヒドロキシエチルイソシアヌルアクリレート、フェノキシエチルメタアクリレート等が挙げられ、これらは単独又は2種以上を併用してもよい。前記ラジカル硬化性樹脂組成物A中における、前記ラジカル硬化性樹脂a-1と前記重合性不飽和単量体a-2との質量割合は、a-1/a-2=90/10~10/90であることが好ましい。次に、本発明で使用する顔料Bについて説明する。前記顔料Bとしては、遮熱性を有する顔料を使用することが好ましい。具体的には、可視領域では吸収を示し、近赤外領域で反射を示す顔料を使用することが好ましい。前記顔料Bとしては、有機顔料と白色無機顔料とを組合せ使用することが好ましい。前記有機顔料としては、アゾ系黄色顔料、フタロシアニン系青色顔料、キナクリドン系赤色顔料を混合することが好ましい。前記顔料Bの使用量としては、前記ラジカル硬化性樹脂組成物A100質量部に対し、0.1~1000質量部であることが好ましい。次に、本発明の遮熱性舗装用塗料について説明する。本発明の遮熱性舗装用塗料は、前記ラジカル硬化性樹脂組成物A、前記顔料B、及び必要によりその他の添加剤を含有するものである。前記その他の添加剤としては、有機過酸化物等の硬化剤、硬化促進剤、充填材、紫外線吸収剤、触媒、増粘剤、低収縮剤、老化防止剤、可塑剤、骨材、難燃剤、安定剤、補強材、チキソ性付与剤、溶剤等を使用することができる。次に、本発明の遮熱性舗装用塗料の製造方法について説明する。前記遮熱性舗装用塗料の製造方法としては、前記顔料Bをラジカル硬化性ラジカル硬化性樹脂組成物Aに混合分散させて顔料分散体を得=分散工程、次いで、該顔料分散体を、更にラジカル硬化性樹脂組成物Aで混合分散する=塗料化工程ことが、本発明の課題を解決するうえで必須である。前記分散工程を経ない場合には、特に十分な遮熱性が得られない。前記混合分散する方法は特に限定されないが、例えば、ディスパー分散、ビーズミル分散等が挙げられる。以下、本発明を実施例により、一層具体的に説明するが、本発明の範囲はこれら実施例のみに限定されるものではない。また、本発明では、特に断りのない限り、部は質量部、は質量である。[合成例1]ラジカル硬化性樹脂a-1-1の合成ジエチレングリコール3モル、トリエチレングリコール7モル、オルソフタル酸5モル、PMAA5モル、トルハイドロキノン50ppmを200~220°Cで加熱縮合し、その後140°Cまで冷却し、次にグリシジルメタクリレート2モルを仕込み140°Cで10時間反応しラジカル硬化性樹脂a-1-1としてポリエステルメタクリレート樹脂を得た。[合成例2]ラジカル硬化性樹脂a-1-2の合成ジエチレングリコール3モル、トリエチレングリコール7モル、オルソフタル酸10モル、トルハイドロキノン50ppmを200~220°Cで加熱縮合し、その後140°Cまで冷却し、次にグリシジルメタクリレート2モルを仕込み140°Cで10時間反応しラジカル硬化性樹脂a-1-2としてポリエステルメタクリレート樹脂を得た。[合成例3]ラジカル硬化性樹脂a-1-3の合成ジエチレングリコール10モル、オルソフタル酸8モル、マレイン酸2モル、トルハイドロキノン50ppmを200~220°Cで加熱縮合し、その後140°Cまで冷却し、次にグリシジルメタクリレート1モルを仕込み140°Cで10時間反応しラジカル硬化性樹脂a-1-3としてポリエステルメタクリレート樹脂を得た。[合成例4]ラジカル硬化性樹脂a-1-4の合成温度計、攪拌機、不活性ガス導入口および還流冷却器を備えた三口フラスコにビスフェノールAとエピクロルヒドリンとの反応により得られたエポキシ当量が185なるエピクロン850DIC株製1850g、メタクリル酸860g、ハイドロキノン1.36gおよびトリエチルアミン10.8gを仕込み、120°Cまで昇温させ、同温度で10時間反応させ、ラジカル硬化性樹脂a-1-4として酸価3.5のエポキシメタクリレート樹脂を得た。[ラジカル硬化性樹脂組成物の調整]合成例1~4で得られたラジカル硬化性樹脂a-1-1~a-1-4を用い、表1に示す割合で混合し、ラジカル硬化性樹脂組成物A-1、A-2、A-3を得た。なおラジカル硬化性樹脂組成物A-3は舗装用に用いられる樹脂組成物である。重合禁止剤:BHT消泡剤:BYKA-555ワックス:融点が125、130、135、140°Fの4種のポリエチレンワックス等量混合品[実施例1]100ml容のポリ瓶に、黄色有機顔料3.4部SYMULERFastYellow4192、DIC株製赤色有機顔料1.2部FASTOGENSuperMagentaRH、DIC株製青色有機顔料0.4部FASTOGENBlue5485、DIC株製白色無機顔料20.0部JR-701、テイカ株製ラジカル硬化性樹脂組成物A-116.0部溶剤メタクリル酸メチル16.5部3mm径ガラスビーズ100部を仕込み、ペイントコンディショナーで分散させた後、この分散液にラジカル硬化性樹脂組成物A-3舗装用42.5部を加えて、ペイントコンディショナーで混合して遮熱性舗装用塗料を得た。[実施例2]1回目のペイントコンディショナー分散におけるラジカル硬化性樹脂組成物A-1をラジカル硬化性樹脂組成物A-2に変えた以外は実施例1と同様にして遮熱性舗装用塗料を得た。[比較例1]1回目のペイントコンディショナー分散におけるラジカル硬化性樹脂組成物A-116.0部をラジカル硬化性樹脂組成物A-3舗装用58.5部に変え、2回目のペイントコンディショナー操作を省いた以外は実施例1と同様にして遮熱性舗装用塗料を製造した。[遮熱性の評価方法]遮熱性は、明度L及び日射反射率により評価した。明度L実施例及び比較例で得られた塗膜を、コニカミノルタ株製分光測色計CM-3500dを用いてD65光源、10度視野の条件にて測定した。日射反射率実施例及び比較例で得られた塗膜を、JISK5602に準拠して、分光光度計UV-3600により測定、算出した。"